(57)【特許請求の範囲】
【請求項１】
構造式［Ｉ］：
【化１】
0006040977.tif 000009
（式中、Ｒｃ、Ｒｄは炭素原子数が１ないし６のアルキル基を意味し、ＲｃとＲｄが一体となって環状エーテル構造を有しても良い。Ｍは、３価Ｆｅ、２価Ｆｅ、２価Ｃｏ、２価Ｍｎ、３価Ｄｙ、３価Ｎｄ、３価Ｓｍを意味し、Ｘは、フッ素原子、塩素原子、臭素原子、ヨウ素原子などのハロゲン原子を意味し、ｎは、２又は３の整数を意味し、ｎ´は、３又は４の整数を意味する。）で表されることを特徴とするエーテルキレート型強磁性有機磁性流体。
【請求項２】
構造式［ＩＩ］：
【化２】
0006040977.tif 000010
（式中、Ｒｉ、Ｒｊ、ＲｋおよびＲｌは水素原子あるいは炭素原子数が１ないし２のアルキル基を意味し、ＲｉとＲｋは一体となって環状構造を有しても良いことを意味するポリエーテルであり、Ｍは３価Ｆｅ、２価Ｆｅ、２価Ｃｏ、２価Ｍｎ、３価Ｄｙ、３価Ｎｄ、３価Ｓｍを意味し、Ｘは、フッ素原子、塩素原子、臭素原子、ヨウ素原子などのハロゲン原子を意味する。ｎは、２又は３の整数を意味し、ｍは、４〜２０の整数を意味する。）で表されることを特徴とするポリエーテルキレート型強磁性有機磁性流体。
【請求項３】
磁性金属塩ＭＸｎ（Ｍは３価Ｆｅ、２価Ｆｅ、２価Ｃｏ、２価Ｍｎ、３価Ｄｙ、３価Ｎｄ、３価Ｓｍを意味し、Ｘはフッ素原子、塩素原子、臭素原子、ヨウ素原子などのハロゲン原子を意味する。ｎは２又は３の整数を意味する。）とエーテル又はポリエーテルをそれぞれ反応させることで、請求項１及び２に示した構造式［Ｉ］及び［ＩＩ］から選ばれる強磁性有機磁性流体を製造する方法。
【発明の詳細な説明】
【技術分野】
【０００１】    本発明は新規な強磁性有機磁性流体に関するものである。更に詳細には、本発明は新規な強磁性有機磁性流体、その製造方法および強磁性を確認するための評価試験に関するものである。
【背景技術】
【０００２】  イミダゾリウムイオンなどの陽イオンとＢＦ４−などの陰イオンからなる塩は、イオン液体と呼ばれ、比較的低粘性の液体である。このイオン液体は、その特性から有機合成化学の分野では反応溶媒としての利用、また導電性が高く不揮発性、不燃性であるため二次電池や色素増感型太陽電池の電解質などとしての利用が検討されている。一方、浜口らは近年、新しいイオン液体として１−ブチル−３−メチルイミダゾリウムテトラクロロフェラートについて報告している（非特許文献１）。このイオン液体は磁性を有しており、磁石に引き寄せられる。従来から知られている磁性流体はマグネタイトなどの強磁性体の超微粒子を液体に分散させた流体で、一般に、媒体となる液体・強磁性体の超微粒子・強磁性体の超微粒子を安定に分散させるための界面活性剤から構成される複合材料である。磁性流体は液体でありながら磁石に引き寄せられるという特異な性質を有しており、この性質の特徴が多方面で活用されている。例えば、回転軸のシール、振動系のダンパー、傾斜センサー、角度センサーなどが挙げられ、その利用分野は拡大している。しかし、磁石に引き寄せられるのは、磁性流体に分散している強磁性体の超微粒子であり、そのため磁場の基で偏析することが知られている。また、溶媒の蒸発などの問題を有している。浜口らが開発した１−ブチル−３−メチルイミダゾリウムテトラクロロフェラートは、これらの問題を克服した新しい磁性流体として多方面での応用が期待されている。
【先行技術文献】
【特許文献】
【０００３】
【特許文献１】  特開平２００７−１３１６０８号公報
【非特許文献】
【０００４】
【非特許文献１】  Ｓ．Ｈａｙａｓｈｉ，Ｈ．Ｈａｍａｇｕｃｈｉ，Ｃｈｅｍ．Ｌｅｔｔ．，３３，１５９０（２００４）
【発明の概要】
【発明が解決しようとする課題】
【０００５】  従来の磁性流体および浜口らが開発した１−ブチル−３−メチルイミダゾリウムテトラクロロフェラート（暗褐色）は、光を通過させることができないため、可視光の透過性に優れた透明の磁性流体が求められている。また、１−ブチル−３−メチルイミダゾリウムテトラクロロフェラートおよび、有機オニウムカチオンとテトラハロゲノジスプロサートからなる可視光の透過性に優れた無色透明のジスプロシウム誘導体（特許文献１）は、磁石に引き寄せられる程度の磁性は有するものの、重力に逆らってまで磁石に着く磁性は有しておらず、その磁性は、未だ小さいままである。実用性を考慮する時、その磁性そのものを強くすることが求められている。
【課題を解決するための手段】
【０００６】  本発明者はかかる目的を達成するために鋭意研究の結果、次に示す本発明を完成させた。【０００７】  かかる目的を達成するために、本発明は構造式［Ｉ］及び［ＩＩ］で表されるエーテルキレート型強磁性有機磁性流体及びポリエーテルキレート型強磁性有機磁性流体を簡便な操作で高収率で提供することができる。【０００８】また、この発明は上記目的を達成するために、下記構造式［Ｘ］で表される磁性金属塩を、下記構造式［Ｉａ］で表されるエーテル類に反応させて、構造式［Ｉ］で表されるエーテルキレート型強磁性有機磁性流体を簡単に、効率的に、大量に、かつ、安価に製造することができるという利点がある。また、下記構造式［Ｘ］で表される磁性金属塩を、下記構造式［ＩＩａ］で表されるポリエーテル類に反応させて、構造式［ＩＩ］で表されるポリエーテルキレート型強磁性有機磁性流体を簡単に、効率的に、大量に、かつ、安価に製造することができるという利点がある。
さらに本発明において、構造式［Ｘ］で表される磁性金属塩中の金属が、２価Ｆｅ、２価Ｍｎ、３価Ｄｙを用いた場合は、構造式［Ｉ］及び［ＩＩ］で表される強磁性有機磁性流体は、すべて可視光の透過率に優れた透明の磁性流体であり、かつ、重力に逆らってまで磁石に着く強磁性の磁性流体である。また、磁性金属塩中の金属が、３価Ｆｅ、２価Ｃｏを用いた場合は、構造式［Ｉ］及び［ＩＩ］で表される強磁性有機磁性流体は、着色しているものの、その磁性は極めて強く、容易に重力に逆らって磁石に着く、強磁性の磁性流体である。さらに、磁性金属塩中の金属が３価Ｎｄ、３価Ｓｍを用いた場合は、上記金属を用いた場合より磁性は小さいが、構造式［Ｉ］及び［ＩＩ］で表される有機磁性流体は、すべて可視光の透過率に優れた透明の磁性流体である。
【発明の効果】
【０００９】  本発明は磁性を有する金属塩に、各種の反磁性有機化合物を配位結合で結合させることで、元の磁性を有する金属塩よりも著しく強い磁性を発現させることが可能である。
従来のイオン性磁性流体に比べて格段に強い磁性を提供することができる。つまり、従来のイオン性磁性流体は、磁石に引き寄せられるが、重力に逆らってまで磁石に自ら着くほどの強い磁性は有していない。本発明の強磁性有機磁性流体は、重力に逆らってまで磁石に自ら着くという実験結果でその磁性の強さが証明される。また、本発明の強磁性有機磁性流体［Ｉ］及び［ＩＩ］の中で、磁性金属塩にＦｅＣｌ２、ＭｎＣｌ２、ＤｙＣｌ３、ＮｄＣｌ３およびＳｍＣｌ３を用いたものは、近年より必要性が高い可視光の透過性に優れた透明の強磁性流体である。本発明の強磁性有機磁性流体［Ｉ］及び［ＩＩ］は、これまでよりも磁性を有する金属塩の種類が豊富であることから、目的に応じて有用な強磁性有機磁性流体をつくり分けることができる。また、ろ紙などの基材に染み込ませても、容易に磁石に着くことから、基材との融合という応用が可能である。
本発明のエーテルキレート型強磁性有機磁性流体［Ｉ］及びポリエーテルキレート型強磁性有機磁性流体［ＩＩ］は、電子材料や医療（特に、ドラッグデリバリーシステム）・医薬、有機合成などに広く利用することができる。
【図面の簡単な説明】
【００１０】
【図１】  本発明のエーテルキレート型強磁性有機磁性流体［Ｉ］及びポリエーテルキレート型強磁性有機磁性流体［ＩＩ］の磁性の評価試験（１）
【図２】  本発明のエーテルキレート型強磁性有機磁性流体［Ｉ］及びポリエーテルキレート型強磁性有機磁性流体［ＩＩ］の磁性の評価試験（２）
【図３】  本発明のエーテルキレート型強磁性有機磁性流体［Ｉ］及びポリエーテルキレート型強磁性有機磁性流体［ＩＩ］の磁性の評価試験（３）
【図４】  本発明のエーテルキレート型強磁性有機磁性流体［Ｉ］及びポリエーテルキレート型強磁性有機磁性流体［ＩＩ］の磁性の評価試験（４）
【発明を実施するための形態】
この発明に係るエーテルキレート型強磁性有機磁性流体［Ｉ］及びポリエーテルキレート型強磁性有機磁性流体［ＩＩ］について説明する。
【００１１】  エーテルキレート型強磁性有機磁性流体［Ｉ］は、構造式［Ｉ］：
【化１】
0006040977.tif 000002
（式中、Ｒｃ、Ｒｄは炭素原子数が１ないし６のアルキル基を意味し、ＲｃとＲｄが一体となって環状エーテル構造を有しても良い。Ｍは、３価Ｆｅ、２価Ｆｅ、２価Ｃｏ、２価Ｍｎ、３価Ｄｙ、３価Ｎｄ、３価Ｓｍを意味し、Ｘは、フッ素原子、塩素原子、臭素原子、ヨウ素原子などのハロゲン原子を意味し、ｎは、２又は３の整数を意味し、ｎ´は、３又は４の整数を意味する。）で表される。
【００１２】  構造式［Ｉ］において、Ｒｃ及びＲｄで表される炭素原子数が１ないし６のアルキル基は、炭素原子数が１ないし６の直鎖状もしくは分岐状アルキル基であって、例えば、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、２−ペンチル、３−ペンチル、３−メチル−２−ブチル、２−メチル−２−ブチル、２−メチル−１−ブチル、２，２−ジメチル−１−プロピル基、ｎ−ヘキシル、２−ヘキシル、３−ヘキシル、２−メチル−１−ペンチル、２−メチル−２−ペンチル、２−メチル−３−ペンチル、４−メチル−２−ペンチル、４−メチル−１−ペンチル、３−メチル−１−ペンチル、３−メチル−２−ペンチル、３−メチル−３−ペンチル、２−エチル−１−ブチル、２，３−ジエチル−１−ブチル、２，３−ジメチル−２−ブチル基、２，２−ジメチル−１−ブチル基、３，３−ジメチル−２−ブチル基、３，３−ジメチル−１−ブチル基などが挙げられる。また、Ｒｃ及びＲｄで表されるアルキル基は、一体となって環状エーテル構造を有してもよく、例えば、エチレンオキシド、オキセタン、テトラヒドロフラン、ピランなどが挙げられる。
【００１３】  ポリエーテルキレート型強磁性有機磁性流体［ＩＩ］は、構造式［ＩＩ］：
【化２】
0006040977.tif 000003
（式中、Ｒｉ、Ｒｊ、ＲｋおよびＲｌは水素原子あるいは炭素原子数が１ないし２のアルキル基を意味し、ＲｉとＲｋは一体となって環状構造を有しても良いことを意味するポリエーテルであり、Ｍは３価Ｆｅ、２価Ｆｅ、２価Ｃｏ、２価Ｍｎ、３価Ｄｙ、３価Ｎｄ、３価Ｓｍを意味し、Ｘは、フッ素原子、塩素原子、臭素原子、ヨウ素原子などのハロゲン原子を意味する。ｎは、２又は３の整数を意味し、ｍは、４〜２０の整数を意味する。）で表される。
【００１４】  構造式［ＩＩ］において、Ｒｉ、Ｒｊ、ＲｋおよびＲｌで表される炭素原子数が１ないし２のアルキル基は、メチルまたはエチルを意味し、かかるＲｉとＲｋが一体となって環状構造としては、例えば、シクロプロパン、シクロブタン、シクロペンタン、シクロヘキサンが挙げられる。
【００１５】  尚、本明細書中において、ｎはノルマル、ｓｅｃは第２級、ｔｅｒｔは第３級、Ｍｅはメチル、Ｅｔはエチル、Ｐｒはプロピル、Ｂｕはブチル、Ｐｈはフェニル基を表す。
【００１６】  次にエーテルキレート型強磁性有機磁性流体［Ｉ］及びポリエーテルキレート型強磁性有機磁性流体［ＩＩ］の製造方法についてそれぞれ説明する。
【００１７】  まず、エーテルキレート型強磁性有機磁性流体［Ｉ］は、下記化学反応式でに従って、構造式［Ｉａ］で表されるエーテル類と、磁性金属塩［Ｘ］との反応によって得ることができる。
【化３】
0006040977.tif 000004
（式中、Ｒｃ、Ｒｄ、Ｍ、Ｘ、ｎおよびｎ´は前記と同じ意味を有する）。
【００１８】  構造式［Ｉ］で表されるエーテルキレート型強磁性有機磁性流体は、構造式［Ｉａ］で表されるエーテル類（例えば、ジメチルエーテル、ジエチルエーテル、ジｎ−プロピルエーテル、ジイソプロピルエーテル、ジｎ−ブチルエーテル、ジイソブチルエーテル、ジｎ−ペンチルエーテル、ジイソペンチルエーテル、ジｎ−ヘキシルエーテル、ジイソヘキシルエーテル、エチルメチルエーテル、メチルｎ−プロピルエーテル、メチルイソプロピルエーテル、ｎ−ブチルメチルエーテル、イソブチルメチルエーテル、メチルｎ−ペンチルエーテル、メチルイソペンチルエーテル、ｎ−ヘキシルメチルエーテル、イソヘキシルメチルエーテル、エチルｎ−プロピルエーテル、エチルイソプロピルエーテル、ｎ−ブチルエチルエーテル、イソブチルエチルエーテル、エチルｎ−ペンチルエーテル、エチルイソペンチルエーテル、エチルｎ−ヘキシルエーテル、エチルイソヘキシルエーテル、ｎ−ブチルｎ−プロピルエーテル、ｎ−ブチルイソプロピルエーテル、ｎ−ブチルイソブチルエーテル、ｎ−ブチルｎ−ペンチルエーテル、ｎ−ブチルイソペンチルエーテル、ｎ−ブチルｎ−ヘキシルエーテル、ｎ−ブチルイソヘキシルエーテル、ジイソブチルエーテル、イソブチルｎ−ペンチルエーテル、イソブチルイソペンチルエーテル、イソブチルｎ−ヘキシルエーテル、イソブチルイソヘキシルエーテル、ｎ−ペンチルイソペンチルエーテル、ｎ−ペンチルｎ−ヘキシルエーテル、ｎ−ペンチルイソヘキシルエーテル、ジイソペンチルエーテル、イソペンチルｎ−ヘキシルエーテル、イソペンチルイソヘキシルエーテル、ｎ−ヘキシルイソヘキシルエーテル、ジイソヘキシルエーテル、エチレンオキシド、オキセタン、テトラヒドロフラン、ピラン）と構造式［Ｘ］で表される磁性金属塩（例えば、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）又は、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）又は、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）又は、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
この反応は、通常、反応溶媒中で行わわ、使用される溶媒としては、水、メタノール、エタノール、ｎ−プロピルアルコール、イソプロピルアルコール、アセトン等の極性溶媒を用いることができ、好ましくは、水、メタノール、アセトンを用いるのがよく、さらに好ましくは、水を用いるのがよい。また、この反応の反応温度は、−３０℃〜８０℃までの範囲で行うことができ、好ましくは、−１０℃〜４０℃までの範囲で行うのがよく、さらに好ましくは、０℃〜３０℃の範囲で行うのがよい。
【００１９】  次に、ポリエーテルキレート型強磁性有機磁性流体［ＩＩ］は、下記化学反応式でに従って、構造式［ＩＩａ］で表されるポリエーテル類と、磁性金属塩［Ｘ］との反応によって得ることができる。
【化４】
0006040977.tif 000005
（式中、Ｒｉ、Ｒｊ、Ｒｋ、Ｒｌ、Ｍ、Ｘ、ｎおよびｍは前記と同じ意味を有する）。
【００２０】  構造式［ＩＩ］で表されるポリエーテルキレート型強磁性有機磁性流体は、構造式［ＩＩａ］で表されるポリエーテル類（例えば、ポリエチレングリコール、ポリ１−メチルエチレングリコール、ポリ２−メチルエチレングリコール、ポリ１，１−ジメチルエチレングリコール、ポリ１，２−ジメチルエチレングリコール、ポリ２，２−ジメチルエチレングリコール、ポリ１−エチルエチレングリコール、ポリ２−エチルエチレングリコール、ポリ１，１−ジエチルエチレングリコール、ポリ１，２−ジエチルエチレングリコール、ポリ２，２−ジエチルエチレングリコール、ポリ１，１，２，２−テトラメチルエチレングリコール、ポリ１，１，２，２−テトラエチルエチレングリコール、ポリシクロプロポキシレート、ポリシクロブトキシレート、ポリシクロペントキシレート、ポリシクロヘキトキシレート）と一般式［Ｘ］で表される磁性金属塩（例えば、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）又は、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）又は、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）又は、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
この反応は、通常、反応溶媒中で行われ、使用される溶媒としては、水、メタノール、エタノール、ｎ−プロピルアルコール、イソプロピルアルコール、アセトン等の極性溶媒を用いることができ、好ましくは、水、メタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【実施例】
【００２１】  この発明を実施例により更に詳細に説明する。
【実施例１】
【００２２】塩化鉄（ＩＩＩ）テトラヒドロフラン錯体［Ｉα］、塩化鉄（ＩＩ）テトラヒドロフラン錯体［Ｉβ］、塩化コバルト（ＩＩ）テトラヒドロフラン錯体［Ｉγ］、塩化マンガン（ＩＩ）テトラヒドロフラン錯体［Ｉδ］、塩化ジスプロシウム（ＩＩＩ）テトラヒドロフラン錯体［Ｉε］、塩化ネオジウム（ＩＩＩ）テトラヒドロフラン錯体［Ｉζ］および塩化サマリウム（ＩＩＩ）テトラヒドロフラン錯体［Ｉη］の合成【００２３】
【化５】
0006040977.tif 000006
【００２４】  テトラヒドロフラン５５９ｍｇ（２．５９ｍｍｏｌ×３）を、それぞれ塩化鉄（ＩＩＩ）水溶液１ｍｌ（水１ｍｌ中に塩化鉄（ＩＩＩ）を２．５９ｍｍｏｌ含む）又は、塩化ジスプロシウム（ＩＩＩ）水溶液１ｍｌ（水１ｍｌ中にジスプロシウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）に、それぞれ溶解し、５分間撹拌し静置した。
一方、テトラヒドロフラン７４６ｍｇ（２．５９ｍｍｏｌ×４）を、それぞれ塩化鉄（ＩＩ）水溶液１ｍｌ（水１ｍｌ中に塩化鉄（ＩＩ）を２．５９ｍｍｏｌ含む）又は、塩化コバルト（ＩＩ）（水１ｍｌ中に塩化コバルト（ＩＩ）を２．５９ｍｍｏｌ含む）又は、塩化マンガン（ＩＩ）（水１ｍｌ中に塩化マンガン（ＩＩ）を２．５９ｍｍｏｌ含む）に、それぞれ溶解し、５分間撹拌し静置した。
次に、それぞれの溶液について、ネオジウム磁石を用いて磁化の確認を行った（ネオジウム磁石は、円柱形［直径１０ｍｍ，長さ２０ｍｍ、表面磁束密度：５６００ガウス、吸着力（ｋｇ）参考値：４．４を用いた）。その結果、それぞれの溶液がネオジウム磁石に強く引き寄せられることを確認した。
ここで、２層中、磁化した層を分取した。
次に、それぞれの溶液に、アセトン１０ｍｌを加えて希釈し、無水硫酸マグネシウムを加えて、３０分間乾燥した（水分除去は、凍結乾燥でも可能）。無水硫酸マグネシウムをろ去した後、ろ液を減圧留去すると、ほぼ定量的に、塩化鉄（ＩＩＩ）テトラヒドロフラン錯体［Ｉα］、塩化鉄（ＩＩ）テトラヒドロフラン錯体［Ｉβ］、塩化コバルト（ＩＩ）テトラヒドロフラン錯体［Ｉγ］、塩化マンガン（ＩＩ）テトラヒドロフラン錯体［Ｉδ］、塩化ジスプロシウム（ＩＩＩ）テトラヒドロフラン錯体［Ｉε］、塩化ネオジウム（ＩＩＩ）テトラヒドロフラン錯体［Ｉζ］および塩化サマリウム（ＩＩＩ）テトラヒドロフラン錯体［Ｉη］を得ることができた。これらの磁性流体の性状について、以下に示す。
塩化鉄（ＩＩＩ）テトラヒドロフラン錯体［Ｉα］：褐色、粘性極めて小さい／塩化鉄（ＩＩ）テトラヒドロフラン錯体［Ｉβ］：黄色透明、粘性小／塩化コバルト（ＩＩ）テトラヒドロフラン錯体［Ｉγ］：暗青色、粘性小／塩化マンガン（ＩＩ）テトラヒドロフラン錯体［Ｉδ］：淡桃色透明、粘性小／塩化ジスプロシウム（ＩＩＩ）テトラヒドロフラン錯体［Ｉε］：無色透明、粘性小／塩化ネオジウム（ＩＩＩ）テトラヒドロフラン錯体［Ｉζ］：淡緑青色透明、粘性小／塩化サマリウム（ＩＩＩ）テトラヒドロフラン錯体［Ｉη］：淡黄色透明、粘性小
【実施例２】
【００２５】塩化鉄（ＩＩＩ）ポリエチレングリコール錯体［ＩＩα］、塩化鉄（ＩＩ）ポリエチレングリコール錯体［ＩＩβ］、塩化コバルト（ＩＩ）ポリエチレングリコール錯体［ＩＩγ］、塩化マンガン（ＩＩ）ポリエチレングリコール錯体［ＩＩδ］、塩化ジスプロシウム（ＩＩＩ）ポリエチレングリコール錯体［ＩＩε］、塩化ネオジウム（ＩＩＩ）ポリエチレングリコール錯体［ＩＩζ］および塩化サマリウム（ＩＩＩ）ポリエチレングリコール錯体［ＩＩη］の合成【００２６】
【化６】
0006040977.tif 000007
【００２７】  ポリエチレングリコール１３９９ｍｇ（−ＣＨ２ＣＨ２Ｏ−エチレンオキシ基に換算して２．５９ｍｍｏｌの１２．２８倍）を、それぞれ塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）（水１ｍｌ中に塩化コバルト（ＩＩ）を２．５９ｍｍｏｌ含む）又は、塩化マンガン（ＩＩ）（水１ｍｌ中に塩化マンガン（ＩＩ）を２．５９ｍｍｏｌ含む）又は、塩化ジスプロシウム（ＩＩＩ）水溶液１ｍｌ（水１ｍｌ中にジスプロシウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）に、それぞれ溶解し、５分間撹拌し静置した。
次に、それぞれの溶液について、ネオジウム磁石を用いて磁化の確認を行った（ネオジウム磁石は、円柱形［直径１０ｍｍ，長さ２０ｍｍ、表面磁束密度：５６００ガウス、吸着力（ｋｇ）参考値：４．４を用いた）。その結果、それぞれの溶液がネオジウム磁石に強く引き寄せられることを確認した。
ここで、２層中、磁化した層を分取した。
次に、それぞれの溶液に、アセトン１０ｍｌを加えて希釈し、無水硫酸マグネシウムを加えて、３０分間乾燥した（水分除去は、凍結乾燥でも可能）。無水硫酸マグネシウムをろ去した後、ろ液を減圧留去すると、ほぼ定量的に、塩化鉄（ＩＩＩ）ポリエチレングリコール錯体［ＩＩα］、塩化鉄（ＩＩ）ポリエチレングリコール錯体［ＩＩβ］、塩化コバルト（ＩＩ）ポリエチレングリコール錯体［ＩＩγ］、塩化マンガン（ＩＩ）ポリエチレングリコール錯体［ＩＩδ］、塩化ジスプロシウム（ＩＩＩ）ポリエチレングリコール錯体［ＩＩε］、塩化ネオジウム（ＩＩＩ）ポリエチレングリコール錯体［ＩＩζ］および塩化サマリウム（ＩＩＩ）ポリエチレングリコール錯体［ＩＩη］を得ることができた。
これらの磁性流体の性状について、以下に示す。
塩化鉄（ＩＩＩ）ポリエチレングリコール錯体［ＩＩα］：褐色、粘性大／塩化鉄（ＩＩ）ポリエチレングリコール錯体［ＩＩβ］：薄緑色、粘性大／塩化コバルト（ＩＩ）ポリエチレングリコール錯体［ＩＩγ］：赤紫色、粘性大／塩化マンガン（ＩＩ）ポリエチレングリコール錯体［ＩＩδ］：淡桃色、粘性大／塩化ジスプロシウム（ＩＩＩ）ポリエチレングリコール錯体［ＩＩε］：無色透明、粘性大／塩化ネオジウム（ＩＩＩ）ポリエチレングリコール錯体［ＩＩζ］：淡緑青色透明、粘性大／塩化サマリウム（ＩＩＩ）ポリエチレングリコール錯体［ＩＩη］：淡黄色透明、粘性大
【実施例３】
【００２８】本発明のエーテルキレート型強磁性有機磁性流体［Ｉ］及びポリエーテルキレート型強磁性有機磁性流体［ＩＩ］の磁性の評価試験（１）
エーテルキレート型強磁性有機磁性流体［Ｉ］及びポリエーテルキレート型強磁性有機磁性流体［ＩＩ］について、次の様な磁性の強さの評価試験を行った。
ガラス製サンプル管（１０ｍｌ）に検体（磁性流体）１ｍｌを入れ、ネオジウム磁石（ネオジウム磁石は、円柱形［直径１０ｍｍ，長さ２０ｍｍ、表面磁束密度：５６００ガウス、吸着力（ｋｇ）参考値：４．４）をサンプル管の側面から当て、磁石に引き寄せられた状態を比較した。標品に塩化鉄（ＩＩＩ）水溶液（塩化鉄（ＩＩＩ）２．５９ｍｍｏｌの１ｍｌ水溶液）、塩化鉄（ＩＩ）水溶液（塩化鉄（ＩＩ）２．５９ｍｍｏｌの１ｍｌ水溶液）、塩化コバルト（ＩＩ）水溶液（塩化コバルト（ＩＩ）２．５９ｍｍｏｌの１ｍｌ水溶液）、塩化マンガン（ＩＩ）水溶液（塩化マンガン（ＩＩ）２．５９ｍｍｏｌの１ｍｌ水溶液）、塩化ジスプロシウム（ＩＩＩ）水溶液（塩化ジスプロシウム（ＩＩＩ）２．５９ｍｍｏｌの１ｍｌ水溶液）、塩化ネオジウム（ＩＩＩ）水溶液（塩化ネオジウム（ＩＩＩ）２．５９ｍｍｏｌの１ｍｌ水溶液）、塩化サマリウム（ＩＩＩ）（塩化サマリウム（ＩＩＩ）２．５９ｍｍｏｌの１ｍｌ水溶液）を用いて、検体との比較を行った。
エーテルキレート型強磁性有機磁性流体［Ｉ］及びポリエーテルキレート型強磁性有機磁性流体［ＩＩ］は、ともに標品と比較して、格段に強く磁石に引き寄せられた
これらの中で、塩化鉄（ＩＩＩ）錯体、塩化鉄（ＩＩ）錯体、塩化コバルト（ＩＩ）錯体、塩化マンガン（ＩＩ）錯体、塩化ジスプロシウム（ＩＩＩ）錯体は、極めて強く磁石に引き寄せられる傾向が見られた。また、塩化ネオジウム（ＩＩＩ）錯体は、これらと比較して、磁石に引き寄せられる割合が小さかった。更に、塩化サマリウム（ＩＩＩ）錯体は、塩化ネオジウム（ＩＩＩ）錯体よりも、磁石に引き寄せられる割合が小さかった。これらの結果を［図１］に示す。
尚、すでに報告されている１−ブチル−３−メチルイミダゾリウムテトラクロロフェラート（２．５９ｍｍｏｌ）及び１−ブチル−３−メチルイミダゾリウムテトラクロロジスプロサート（２．５９ｍｍｏｌ）は、標品の塩化鉄（ＩＩＩ）水溶液（塩化鉄（ＩＩＩ）２．５９ｍｍｏｌの１ｍｌ水溶液）及び塩化ジスプロシウム（ＩＩＩ）水溶液（塩化ジスプロシウム（ＩＩＩ）２．５９ｍｍｏｌの１ｍｌ水溶液）に比べて、磁石に引き寄せられる割合が小さかった。
【実施例４】
【００２９】本発明のエーテルキレート型強磁性有機磁性流体［Ｉ］及びポリエーテルキレート型強磁性有機磁性流体［ＩＩ］の磁性の評価試験（２）
ガラス製サンプル管（１０ｍｌ）に検体（磁性流体）１ｍｌを入れ、ネオジウム磁石（ネオジウム磁石は、円柱形［直径１０ｍｍ，長さ２０ｍｍ、表面磁束密度：５６００ガウス、吸着力（ｋｇ）参考値：４．４）をサンプル管の側面から当て、６０度傾けた状態に固定した。ここで重力に逆らって磁石に引き寄せられることを確認し、そのときの検体（磁性流体）の状態を［図２］にまとめた。（実験は、［図１］に示した結果を考慮して行った。）
一方、標品の塩化鉄（ＩＩＩ）水溶液（塩化鉄（ＩＩＩ）２．５９ｍｍｏｌの１ｍｌ水溶液）、塩化鉄（ＩＩ）水溶液（塩化鉄（ＩＩ）２．５９ｍｍｏｌの１ｍｌ水溶液）、塩化コバルト（ＩＩ）水溶液（塩化コバルト（ＩＩ）２．５９ｍｍｏｌの１ｍｌ水溶液）、塩化マンガン（ＩＩ）水溶液（塩化マンガン（ＩＩ）２．５９ｍｍｏｌの１ｍｌ水溶液）、塩化ジスプロシウム（ＩＩＩ）水溶液（塩化ジスプロシウム（ＩＩＩ）２．５９ｍｍｏｌの１ｍｌ水溶液）、塩化ネオジウム（ＩＩＩ）水溶液（塩化ネオジウム（ＩＩＩ）２．５９ｍｍｏｌの１ｍｌ水溶液）、塩化サマリウム（ＩＩＩ）（塩化サマリウム（ＩＩＩ）２．５９ｍｍｏｌの１ｍｌ水溶液）についても同様の実験を行ったが、これらの標品は、いずれも、重力に逆らって磁石に引き寄せられなかった。
【実施例５】
【００３０】本発明のエーテルキレート型強磁性有機磁性流体［Ｉ］及びポリエーテルキレート型強磁性有機磁性流体［ＩＩ］の磁性の評価試験（３）
操作概要に示す様に広口プラスチック容器（２０ｍｌ）に検体（磁性流体）５ｍｌを入れ、ネオジウム磁石（ネオジウム磁石は、円柱形［直径１０ｍｍ，長さ２０ｍｍ、表面磁束密度：５６００ガウス、吸着力（ｋｇ）参考値：４．４）を液面から２ｍｍの位置に固定し、検体（磁性流体）が自ら磁石に引き寄せられ、重力に逆らって、磁石に着くことを確認した。このとき、検体（磁性流体）が磁石に着いた量を測定し、その量を［図３］にまとめた。尚、磁石への単純な付着を防ぐため、初めから液面には直接、接触させないことを徹底した。本試験に用いた検体（磁性流体）は、［図１］の結果を考慮して選択した。
尚、標品の塩化鉄（ＩＩＩ）水溶液（塩化鉄（ＩＩＩ）２．５９ｍｍｏｌ／ｍｌ水溶液５ｍｌ）、塩化鉄（ＩＩ）水溶液（塩化鉄（ＩＩ）２．５９ｍｍｏｌ／ｍｌ水溶液５ｍｌ）、塩化コバルト（ＩＩ）水溶液（塩化コバルト（ＩＩ）２．５９ｍｍｏｌ／ｍｌ水溶液５ｍｌ）、塩化マンガン（ＩＩ）水溶液（塩化マンガン（ＩＩ）２．５９ｍｍｏｌ／ｍｌ水溶液５ｍｌ）、塩化ジスプロシウム（ＩＩＩ）水溶液（塩化ジスプロシウム（ＩＩＩ）２．５９ｍｍｏｌ／ｍｌ水溶液５ｍｌ）、塩化ネオジウム（ＩＩＩ）水溶液（塩化ネオジウム（ＩＩＩ）２．５９ｍｍｏｌ／ｍｌ水溶液５ｍｌ）、塩化サマリウム（ＩＩＩ）（塩化サマリウム（ＩＩＩ）２．５９ｍｍｏｌ／ｍｌ水溶液５ｍｌ）についても同様の実験を行ったが、これらの標品は、いずれも、重力に逆らって磁石に引き寄せられなかった。
0006040977.tif 000008
【実施例６】
【００３１】本発明のエーテルキレート型強磁性有機磁性流体［Ｉ］及びポリエーテルキレート型強磁性有機磁性流体［ＩＩ］の磁性の評価試験（４）
各種の磁性流体をろ紙（５ｍｍ×２０ｍｍ）に染み込ませ、余分な磁性流体を除去し２４時間、常温で静置して検体を作成した。
この検体（磁性流体を染み込ませたろ紙）について、ネオジウム磁石（円柱形［直径１０ｍｍ，長さ２０ｍｍ］、表面磁束密度：５６００ガウス、吸着力（ｋｇ）参考値：４．４）を用いた磁性の評価試験を行った。
［図４］に示したように、すべての検体が磁石に引き寄せられ、自ら磁石に着いた。この事実は、本発明のエーテルキレート型及びポリエーテルキレート型強磁性有機磁性流体の新しい用途を示唆している。特に、［Ｉα］を用いて作成した検体の磁力は強く、４ｍｍの離れた所から磁石に飛び付いた。また、［Ｉδ］を用いて作成した検体の場合は、検体の場所（位置）を選ばず、中央でも、末端でも同様にしっかりと磁石に着いた。他の場合は、中央ではしっかりと磁石に着くが、末端では、一部分のみが磁石に着き、垂れ下がる状態となった。【００３２】  最後に、本発明の強磁性有機磁性流体の中で代表的な［Ｉα］および［ＩＩα］について、ＦＴ−ＩＲスペクトルの測定を行った。【００３３】  ［Ｉα］のＦＴ−ＩＲスペクトルデータ
２９７５ｃｍ−１（Ｃ−Ｈ伸縮振動）および１０７０ｃｍ−１（Ｃ−Ｏ伸縮振動）に強い吸収が観測された。
測定装置：ＰｅｒｋｉｎＥｌｍｅｒ  Ｓｐｅｃｔｒｕｍ１００  ＦＴ−ＩＲ
試料調整：液膜法（ＫＢｒ板使用）
測定範囲：４００〜４０００ｃｍ−１【００３４】  ［ＩＩα］のＦＴ−ＩＲスペクトルデータ
３３００〜３５００ｃｍ−１（Ｏ−Ｈ伸縮振動）に弱い吸収が、２９８０ｃｍ−１（Ｃ−Ｈ伸縮振動）および１０８０ｃｍ−１（Ｃ−Ｏ伸縮振動）に強い吸収が観測された。
測定装置：ＰｅｒｋｉｎＥｌｍｅｒ  Ｓｐｅｃｔｒｕｍ１００  ＦＴ−ＩＲ
試料調整：液膜法（ＫＢｒ板使用）
測定範囲：４００〜４０００ｃｍ−１
【工業上の利用可能性】
【００３５】  本発明は磁性を有する金属塩に、各種の反磁性有機化合物を配位結合で結合させることで、元の磁性を有する金属塩よりも著しく強い磁性を発現させることが可能である。
従来のイオン性磁性流体に比べて格段に強い磁性を提供することができる。つまり、従来のイオン性磁性流体は、磁石に引き寄せられるが、重力に逆らってまで磁石に自ら着くほどの強い磁性は有しておらず、この磁性を増強させることで、工業上の利用可能性を高めることができる。本発明の強磁性有機磁性流体は、重力に逆らってまで磁石に自ら着くという実験結果でその磁性の強さが証明されている。また、本発明の強磁性有機磁性流体［Ｉ］及び［ＩＩ］の中で磁性金属塩にＦｅＣｌ２、ＭｎＣｌ２、ＤｙＣｌ３、ＮｄＣｌ３およびＳｍＣｌ３を用いたものは、近年より必要性が高い可視光の透過性に優れた透明の強磁性流体である。本発明の強磁性有機磁性流体［Ｉ］及び［ＩＩ］は、これまでよりも磁性を有する金属塩の種類が豊富であることから、目的に応じて有用な強磁性有機磁性流体をつくり分けることができる。また、ろ紙などの基材に染み込ませても、容易に磁石に着くことから、種々の磁性基材の製造に利用することができる。
本発明のエーテルキレート型強磁性有機磁性流体［Ｉ］及びポリエーテルキレート型強磁性有機磁性流体［ＩＩ］は、電子材料や医療（特に、ドラッグデリバリーシステム）・医薬、有機合成、機能性試薬などに広く利用することができる。
【図１】
0006040977.tif 000011
【図２】
0006040977.tif 000012
【図３】
0006040977.tif 000013
【図４】
0006040977.tif 000014